(57)【要約】【課題】  スロット、ウェッジなどのモーター加工においてフィルム割れのないポリアリーレンスルフィド積層シートを得る。【解決手段】  両方の最外層が二軸配向ポリアリーレンスルフィドである積層シートであり、少なくとも一方向の破断伸度が１００％以上２００％以下であるポリアリーレンスルフィド積層シートとする。【選択図】  なし【特許請求の範囲】
【請求項１】
少なくとも２層以上の構成層を有し、最外層がともに二軸配向ポリアリーレンスルフィドフィルムであり、少なくとも一方向の破断伸度が１００％以上２００％以下であるポリアリーレンスルフィド積層シート。
【請求項２】
ポリアリーレンスルフィドがポリフェニレンスルフィドである、請求項１に記載のポリアリーレンスルフィド積層シート。
【請求項３】
各層の層間接着力が１ｋｇ／ｃｍ２以上５０ｋｇ／ｃｍ２以下である、請求項１または２に記載のポリアリーレンスルフィド積層シート。
【請求項４】
無配向ポリアリーレンスルフィドフィルムの層を有している、請求項１〜３のいずれかに記載のポリアリーレンスルフィド積層シート。
【請求項５】
無配向ポリアリーレンスルフィドフィルムの厚みが総シート厚みの３％以上４０％以下である、請求項４に記載のポリアリーレンスルフィド積層シート。
【請求項６】
無配向ポリアリーレンスルフィドフィルムの両面に共重合ポリアリーレンスルフィドフィルムを積層してなる、請求項４または５に記載のポリアリーレンスルフィド積層シート。
【請求項７】
無配向ポリアリーレンスルフィドフィルムが共重合ポリアリーレンスルフィドを含有している、請求項４〜６のいずれかに記載のポリアリーレンスルフィド積層シート。
【請求項８】
共重合ポリアリーレンスルフィドの融点が１８０℃以上２６０℃以下である、請求項６または７に記載のポリアリーレンスルフィド積層シート。
【発明の詳細な説明】
【技術分野】
【０００１】
本発明は、電気絶縁用ポリアリーレンスルフィド積層シートに関するものであり、さらに詳しくは、モーター中の電気絶縁材料であるスロットもしくはウェッジに用いた際、折り曲げ加工においてフィルム割れが少ないポリアリーレンスルフィド積層シートに関する。
【背景技術】
【０００２】
近年、モーターの電気絶縁材には、高温における耐熱性および耐加水分解性を有することが要求されるようになってきた。例えば、冷蔵庫やエアコンディショナーなどに用いられるモーターの電気絶縁材料としては、環境上の問題から、特定フロン全廃に関連した新代替冷媒が提案されているが、該冷媒およびそれに対応する潤滑油は水分を吸着し易く、耐熱性に加えて、耐加水分解性が要求されている。また、ハイブリッド自動車に使用されているモーターの電気絶縁材料としては、耐熱性に加え、使用環境下においてモーター内に水分が侵入するため耐加水分解性が要求されている。
【０００３】
これらの要求に応えうるものとして種々の高分子フィルムが提案され、その中でも、優れた耐熱性、耐加水分解性、耐薬品性、電気絶縁性および低吸湿性などの特性を有した二軸配向されたポリフェニレンスルフィド（以下ＰＰＳということがある）フィルムが注目されている。
【０００４】
近年、その電気絶縁性や低吸湿性の高さを活かし、電気絶縁材料へのポリフェニレンスルフィドフィルムの適用が進められており、例えば、（１）二軸配向したＰＰＳフィルムを電気絶縁材料として用いることが知られている（特許文献１参照）。しかし、得られた二軸配向ＰＰＳフィルムは破断伸度が低く、加工適性に優れたものではなかった。また、（２）無配向のＰＰＳ層に二軸配向ＰＰＳ層が接着剤を介することなく積層されている積層体が知られている（特許文献２および３参照）。これは、基層部に無配向のＰＰＳを積層することで、積層フィルムの引き裂き強度が増加するものであるが、表層の二軸配向ＰＰＳフィルムの破断伸度が低く、また、層間接着強度が十分でないために、スロット加工における曲げ工程において、表層二軸配向ＰＰＳフィルムの破れが生じ、スロットカフス部の割れが発生していた。
【特許文献１】特開平６−１８６３号公報
【特許文献２】特開平２−４５１４４号公報
【特許文献３】特開平３−２２７６２４号公報
【発明の開示】
【発明が解決しようとする課題】
【０００５】
本発明の目的は、上記した従来技術の問題点を解決し、スロット、ウェッジなどのモーター加工に適したポリアリーレンスルフィド積層シートを提供することにあり、さらに詳しくは、高伸度化した二軸配向ポリアリーレンスルフィドフィルムを積層し、無配向ポリアリーレンスルフィドとの層間接着性を向上させたポリアリーレンスルフィド積層シートによって、モーター加工におけるフィルム割れの発生を抑制することにある。
【課題を解決するための手段】
【０００６】
本発明は上記課題を解決するため以下の構成を有する。すなわち、本発明は少なくとも２以上の層構成を有し、最外層がともに二軸配向ポリアリーレンスルフィドフィルムであり、少なくとも一方向の破断伸度が１００％以上２００％以下であるポリアリーレンスルフィド積層シートを特徴とする。
【発明の効果】
【０００７】
本発明によれば、層間接着性および耐衝撃性に優れかつ高伸度化したポリアリーレンスルフィド積層シートを得ることができ、スロットやウェッジなどのモーター加工におけるフィルムの割れを低減せしめることができる。
【発明を実施するための最良の形態】
【０００８】
以下、本発明について、望ましい実施の形態を例にとって詳細に説明する。
【０００９】
本発明のポリアリーレンスルフィドとは、−（Ａｒ−Ｓ）−の繰り返し単位を有するホモポリマあるいはコポリマであることが好ましい。Ａｒとしては下記の式（Ａ）〜式（Ｋ）などであらわされる単位などを用いることができる。
【００１０】
【化１】
2006198783.tif 000002
【００１１】
（Ｒ１、Ｒ２は、水素、アルキル基、アルコキシ基、ハロゲン基から選ばれた置換基であり、Ｒ１とＲ２は同一でも異なっていてもよい）
本発明に用いるポリアリーレンスルフィドの繰り返し単位としては、上記の式（Ａ）で表される構造式が好ましく、これらの代表的なものとして、ポリフェニレンスルフィド、ポリフェニレンスルフィドスルホン、ポリフェニレンスルフィドケトン、これらのランダム共重合体、ブロック共重合体及びそれらの混合物などが挙げられる。特に好ましいポリアリーレンスルフィドとしては、フィルム物性と経済性の観点から、ポリフェニレンスルフィド（ＰＰＳ）が好ましく例示され、ポリマの主要構成単位として下記構造式で示されるｐ−フェニレンスルフィド単位を好ましくは８０モル％以上、より好ましくは９０モル％以上含む樹脂である。かかるｐ−フェニレンスルフィド成分が８０モル％未満では、ポリマの結晶性や熱転移温度などが低く、ＰＰＳの特徴である耐熱性、寸法安定性、機械特性および誘電特性などを損なうことがある。
【００１２】
【化２】
2006198783.tif 000003
【００１３】
繰り返し単位中、好ましくは２０モル％未満であれば共重合可能なスルフィド結合を含有する単位が含まれていても差し支えない。このような繰り返し単位としては、例えば、３官能単位、エーテル単位、スルホン単位、ケトン単位、メタ結合単位、アルキル基等の置換基を有するアリール単位、ビフェニル単位、ターフェニレン単位、ビニレン単位、カーボネート単位などが具体例としてあげられ、このうち１つまたは２つ以上共存させて構成することができる。この場合、該構成単位は、ランダム共重合、ブロック共重合のいずれの形態でも差し支えない。
【００１４】
本発明のポリアリーレンスルフィド樹脂の溶融粘度は、温度３００℃、せん断速度２００ｓｅｃ−１のもとで７００〜２００００ポイズの範囲がシートの成形性の点で好ましい。
【００１５】
本発明で用いる二軸配向ポリアリーレンスルフィドフィルムとは、例えばｐ−フェニレンスルフィドなどのポリアリーレンスルフィドを９０重量％以上含む樹脂組成物を、溶融成形してシート状とし、二軸延伸、熱処理してなるフィルムである。ｐ−フェニレンスルフィドなどのポリアリーレンスルフィドの含有量が９０重量％未満では、組成物としての結晶性が低下し、フィルムの耐熱性、熱寸法安定性、耐加水分解性などが損なわれる場合がある。ポリアリーレンスルフィドとしてｐ−フェニレンスルフィドを用いる場合、該組成物中の１０重量％未満はｐ−フェニレンスルフィド以外のポリマを含むことができる。ｐ−フェニレンスルフィド以外のポリマは、例えば、ポリアミド、ポリエーテルイミド、ポリエーテルスルホン、ポリスルホン、ポリフェニレンエーテル、ポリエステル、ポリアリレート、ポリアミドイミド、ポリカーボネート、ポリオレフィン、ポリエーテルエーテルケトンなどの各種ポリマおよびこれらのポリマの少なくとも１種を含むブレンド物を挙げることができる。また,無機または有機フィラー、滑剤、着色剤、紫外線吸収剤、相溶化剤などの添加剤を含むこともできる。
【００１６】
本発明の場合、上記二軸配向ポリアリーレンスルフィドフィルムを積層シートの最外層に配し、少なくとも２以上の層構成とすることにより、所定の破断伸度を実現することが容易となる。また、スロットおよびウェッジ折り曲げ加工性を向上させるうえでも重要である。さらには、ポリアリーレンスルフィドの耐熱性を向上させる点でも重要な役割を担っている。
【００１７】
本発明の場合、二軸配向ポリアリーレンスルフィドフィルムの少なくとも一方向の破断伸度は、１００％以上２００％以下であることが好ましく、より好ましくは１２０％以上１８０％以下であり、さらに好ましくは１４０％以上１６０％以下である。少なくとも一方向の破断伸度が１００％未満の場合、スロットの折り曲げの加工工程において、フィルム割れが発生することがあり、破断伸度が２００％を超えるとフィルム強度が低下し、スロットおよびウェッジの加工工程において挫屈欠点が発生する場合がある。
【００１８】
本発明のポリアリーレンスルフィド積層シートの最外層に配したポリアリーレンスルフィドフィルムの二軸配向性については、例えば、ＦＴ−ＩＲ、レーザーラマン分光法などの分光学的手法により配向性を調べることができる。レーザーラマン分光法の場合、Ｊｑｂｉｎ  Ｙｖｏｎ社製  Ｒａｍａｏｎｏｒ  Ｔ−６４０００を用いて、３０５０ｃｍ−１付近のラマンバンドと１，５７０ｃｍ−１付近のラマンバンドとの相対強度を用いて配向パラメータを算出する。３，０５０ｃｍ−１付近のラマンバンドはベンゼン環のＣＨ伸縮振動モードに帰属されるものであり、１，５７０ｃｍ−１付近のラマンバンドはベンゼン環の伸縮振動モードに帰属される。本発明の場合、配向パラメータが０．２５以上である場合配向性を有するため好ましく用いられる。
【００１９】
本発明においては、無配向ポリアリーレンスルフィドフィルムの層をポリアリーレンスルフィド積層シートに含有することが積層シートの耐衝撃性を向上させるために好ましい。
【００２０】
本発明で用いる無配向ポリアリーレンスルフィドフィルムとは、溶融成形してなる厚さ１ｍｍ以下のフィルム、シート、板の総称で、実質的に無配向のものをいう。
【００２１】
本発明の場合、二軸配向ポリアリーレンスルフィドフィルムと無配向ポリアリーレンスルフィドフィルムとの間に共重合ポリアリーレンスルフィド樹脂を積層することが、後述する層間接着性を得るために好ましく用いられる。
【００２２】
積層する共重合ポリアリーレンスルフィド樹脂は、特に限定されないが、無配向共重合ポリアリーレンスルフィドでも、二軸配向共重合ポリアリーレンスルフィドでもかまわない。二軸配向共重合ポリアリーレンスルフィドが積層シートの破断伸度を得るために好ましく用いられる。二軸配向共重合ポリアリーレンスルフィドを積層する方法としては、ポリアリーレンスルフィド樹脂の少なくとも片面に共重合ポリアリーレンスルフィド樹脂を共押し出しして積層し、これらを共延伸する方法、あるいは、ポリアリーレンスルフィド樹脂の両面に共重合ポリアリーレンスルフィド樹脂を共押しして積層し、無配向積層シートとする方法を用いることができる。本発明の場合、ポリアリーレンスルフィド樹脂の少なくとも片面に共重合ポリアリーレンスルフィド樹脂を共押し出しして積層し、これらを共延伸する方法が層間接着力が向上できるため好ましいがこれに限定されるものではない。
【００２３】
積層する共重合ポリアリーレンスルフィドフィルムの厚みは、総積層シート厚みの３〜３０％であることが好ましい。より好ましくは、５〜２５％であり、さらに好ましくは、１０〜２０％である。共重合ポリフェニレンスルフィドフィルムの厚みが３％未満の場合、層間接着性が十分高められない場合があり、３０％を超えるとフィルムの耐熱性が十分高められない場合がある。
【００２４】
本発明のポリアリーレンスルフィド積層シートの積層方法は特に限定されないが、接着剤を介さずに、熱融着によって固着させた熱ラミネート法が層間接着性を向上させる点で好ましく用いられる。
【００２５】
本発明のポリアリーレンスルフィド積層シートは、積層に先駆けて、無配向ポリアリーレンスルフィドフィルムに熱処理や酸化架橋処理が行われてもよい。また、無配向ポリアリーレンスルフィドフィルムおよび二軸配向ポリアリーレンスルフィドフィルムにコロナ放電処理やプラズマ処理を施すことは好ましく用いられる。
【００２６】
また、本発明の場合、上記無配向ポリアリーレンスルフィドフィルムが共重合ポリアリーレンスルフィドを含んでいてもよい。この場合、無配向ポリアリーレンスルフィドフィルム中には、共重合ポリアリーレンスルフィドを１０〜１００重量％含有することが好ましい。より好ましくは、３０〜１００重量％であり、さらに好ましくは、５０〜１００重量％である。共重合ポリアリーレンスルフィドが１０重量％未満であると、層間接着性が乏しくなる場合があり、その結果、フィルムの破断伸度が低下する場合があり、スロットおよびウェッジの折り曲げ加工工程においてフィルム割れが発生する場合がある。
【００２７】
本発明で用いられる共重合ポリアリーレンスルフィドとしては、繰り返し単位の５０モル％以上９５モル％未満、好ましくは７０モル％以上９２モル％未満がｐ−フェニレンスルフィドユニットで構成されていることが好ましい。かかる構成割合が５０モル％未満では、フィルムの耐熱性低下が著しくなる場合があり、９５モル％以上では、層間接着性を十分高められない場合がある。
【００２８】
共重合単位としては、下記式に示すｍ−フェニレンスルフィド単位、
【００２９】
【化３】
2006198783.tif 000004
【００３０】
【化４】
2006198783.tif 000005
【００３１】
【化５】
2006198783.tif 000006
【００３２】
（ここでＸは、アルキレン、ＣＯ、ＳＯ２単位を示す。）
【００３３】
【化６】
2006198783.tif 000007
【００３４】
【化７】
2006198783.tif 000008
【００３５】
（ここでＲはアルキル、ニトロ、フェニレン、アルコキシ基を示す。）が挙げられ、これらの複合の単位が存在してもかまわない。好ましい共重合単位は、ｍ−フェニレンスルフィド単位である。これらの単位の共重合量は、３モル％以上５０モル％以下が好ましく、より好ましくは５モル％以上３０モル％以下である。かかる共重合成分が３モル％未満では、層間接着性を十分高められない場合があり、その結果フィルムの破断伸度が低下し、耐衝撃性改良効果が乏しくなる場合がある。５０モル％を超えると、耐熱性の低下が著しくなる場合がある。
【００３６】
本発明で用いられる共重合ポリアリーレンスルフィドの上記成分と共重合成分との共重合の態様は、特に限定はないが、ランダムコポリマーであることが好ましい。
【００３７】
本発明においては、共重合ポリアリーレンスルフィドを構成する共重合体の繰り返し単位の残りの部分においては、さらに他の共重合可能な構成単位で構成されてもよいが、例えば、下記式に代表される３官能性フェニルスルフィドは、共重合体全体の１モル％以下であることが好ましい。
【００３８】
【化８】
2006198783.tif 000009
【００３９】
本発明に用いられる共重合ポリアリーレンスルフィドの融点は、１８０℃以上２６０℃以下が好ましく、より好ましくは２００℃以上２５０℃以下であり、さらに好ましくは２２０℃以上２４０℃以下である。融点が１８０℃未満の場合、耐熱性低下が著しくなる場合があり、２６０℃を超えると層間接着性が十分でない場合がある。
【００４０】
本発明のポリアリーレンスルフィド積層シートの無配向ポリアリーレンスルフィドフィルムの層厚みは、積層シートの総厚みの３％以上４０％以下であることが、積層シートの破断伸度、層間接着性、耐衝撃性、スロット加工における割れ低減のバランスの点で好ましい。より好ましくは５％以上３０％以下であり、さらに好ましくは１０％以上２０％以下である。無配向ポリアリーレンスルフィドフィルムの層厚み比が３％未満の場合、積層シートの耐衝撃性が低下しフィルム割れが発生する場合があり、厚み比が４０％を超えると積層シートの破断伸度が低下し、スロット加工におけるフィルム割れ発生が増加する場合がある。
【００４１】
本発明のポリアリーレンスルフィド積層シートの厚みは、１２５μｍ以上４５０μｍ以下であることが好ましい。より好ましくは、２００μｍ以上３５０μｍ以下であり、さらに好ましくは、２５０μｍ以上３００μｍ以下である。該フィルム厚さが１２５μｍ未満である場合フィルムの電気絶縁性が低下する場合がある。また、４５０μｍを超えるとスロットやウェッジの加工性が極めて低下する場合があり、製膜性が低下することがある。上記の厚み範囲とすることにより、モータスロット用電機絶縁フィルムとして好適に用いることが可能となる。
【００４２】
本発明のポリアリーレンスルフィド積層シートの破断伸度は、１００％以上２００％以下であることが本発明の効果を得るために重要である。より好ましくは１２０％以上１８０％以下であり、さらに好ましくは１４０％以上１６０％以下である。積層シートの破断伸度を上記範囲とすることで、スロットの折り曲げ加工工程におけるフィルム割れを抑制することができる。破断伸度が１００％未満の場合、スロットの折り曲げ加工工程で割れが発生することがあり、破断伸度が２００％を超えるとフィルムの強度が低下するため、スロット、ウェッジなどの加工工程において挫屈欠点が発生する場合がある。本発明のポリアリーレンスルフィド積層シートの破断伸度を上記範囲とするためには、積層する二軸配向ポリアリーレンスルフィドの破断伸度を上記記述の範囲とすること、および、二軸配向ポリアリーレンスルフィドと無配向ポリアリーレンスルフィドとの層間接着力を後述する範囲とすることによって得ることができる。
【００４３】
本発明の積層シートの層間接着力は、１ｋｇ／ｃｍ２以上、５０ｋｇ／ｃｍ２以下であることが本発明の積層シートの破断伸度を得るため、および、スロットの折り曲げ加工工程においてフィルム割れを抑制するために好ましい。より好ましくは、５ｋｇ／ｃｍ２以上、４０ｋｇ／ｃｍ２以下であり、さらに好ましくは、１０ｋｇ／ｃｍ２以上、３０ｋｇ／ｃｍ２以下である。層間接着力が、１ｋｇ／ｃｍ２未満であると、積層シートの破断伸度が低下する場合があり、また、スロット折り曲げ加工工程においてフィルム割れを発生する場合がある。また、層間接着力が５０ｋｇ／ｃｍ２を超えるためには、熱ラミネート温度を使用するポリアリーレンスルフィドの融点近傍まで上昇させる必要があり、二軸配向ポリアリーレンスルフィドの熱収縮のため安定した熱ラミネートが行えない場合がある。
【００４４】
上記層間接着力とは、積層シートを構成する各層間における層間接着力をいい、隣り合う少なくとも２層間が上記範囲内にあればよいが、好ましくは、全ての層間で上記範囲の層間接着力を有していることが好ましい。
【００４５】
上記層間接着力評価は、引張り試験法によるせん断剥離によって行う。
【００４６】
本発明のポリアリーレンスルフィド積層シートの耐衝撃強度は、３Ｎ／μｍ以上１０Ｎ／μｍ以下であることがスロットおよびウェッジの加工工程でフィルムの割れ発生を抑制するために好ましく、より好ましくは、４Ｎ／μｍ以上１０Ｎ／μｍ以下であり、さらに好ましくは、５Ｎ／μｍ以上１０Ｎ／μｍ以下である。耐衝撃強度が３Ｎ／μｍ未満の場合、スロットおよびウェッジの加工工程においてフィルムの割れを発生する場合がある。また、耐衝撃強度の上限は特に設けないが、１０Ｎ／μｍを超えるとフィルムの腰が低下し、スロットおよびウェッジの加工性が低下する場合がある。
【００４７】
本発明のポリアリーレンスルフィド積層シートを製造する方法について、ポリアリーレンスルフィド樹脂としてポリフェニレンスルフィドを用いた場合を例にとって説明するが、本発明はこれに限定されるものではない。
【００４８】
ｐ−ＰＰＳ樹脂の重合法は、例えば、次のような方法がある。硫化ナトリウムとｐ−ジクロロベンゼンを、Ｎ−メチル−２−ピロリドン（ＮＭＰ）などのアミド系極性溶媒中に高温高圧化で反応させる。必要によって、トリハロベンゼンなどの共重合成分を含ませることもできる。重合度調整剤として、苛性カリやカルボン酸アルカリ金属塩などを添加し、２３０〜２８０℃で重合反応させる。重合後にポリマを冷却し、ポリマを水スラリーとしてフィルタで濾過後、粒状ポリマを得る。これを酢酸塩などの水溶液中で３０〜１００℃、１０〜６０分攪拌処理し、イオン交換水にて３０〜８０℃で数回洗浄、乾燥してＰＰＳ粒状ポリマを得る。得られた粒状ポリマを、酸素分圧１０トール以下、好ましくは５トール以下でＮＭＰにて洗浄後、３０〜８０℃のイオン交換水で数回洗浄し、副生塩、重合助剤、未反応モノマ等を分離する。上記に得られたポリマに必要に応じて、無機または有機の添加剤等を本発明の目的に支障を与えない程度添加し、ｐ−ＰＰＳ樹脂を得る。
【００４９】
共重合ＰＰＳの重合法は、例えば、次のような方法がある。硫化ナトリウムとｐ−ジクロロベンゼンおよび副成分モノマを所定の比率で配合し、Ｎ−メチル−２−ピロリドン（ＮＭＰ）などのアミド系極性溶媒中で重合助剤の存在下、高温高圧化で反応させる。副成分モノマとしては、
【００５０】
【化９】
2006198783.tif 000010
【００５１】
【化１０】
2006198783.tif 000011
【００５２】
【化１１】
2006198783.tif 000012
【００５３】
（ここでＸは、アルキレン、ＣＯ、ＳＯ２単位を示す。）
【００５４】
【化１２】
2006198783.tif 000013
【００５５】
【化１３】
2006198783.tif 000014
【００５６】
（ここでＲは、アルキル、ニトロ、フェニレン、アルコキシ基を示す。）が挙げられ、これらの複数の副成分モノマが存在しても構わない。好ましい副成分モノマは、
【００５７】
【化１４】
2006198783.tif 000015
【００５８】
である。
【００５９】
こうして得られたＰＰＳ樹脂に、必要に応じて、無機または有機の添加剤を加え、無配向ポリフェニレンスルフィドフィルムを作成する。
【００６０】
無配向ポリフェニレンスルフィドフィルムの製造方法は、上記で得られたＰＰＳ樹脂組成物を十分に乾燥した後、固有粘度が低下しないように窒素気流下あるいは減圧下で樹脂組成物の融点以上の温度に加熱された溶融押出機に供給し、口金より押し出し、公知の密着手段である静電印加法、エアーチャンバー法、エアーナイフ法、プレスロール法などでドラムなどの表面温度が樹脂組成物のガラス転移点以下のキャスティングドラム上で密着冷却固化させ、無配向ポリフェニレンスルフィドフィルムを作成する。また、溶融押出機中で異物や変質ポリマを除去するために各種フィルタ、例えば、燒結金属、多孔性セラミック、サンド、金網などの素材からなるフィルタを用いることが好ましい。
【００６１】
二軸配向ポリフェニレンスルフィドフィルムの製造方法は、上記で得られた共重合ＰＰＳポリマおよびＰＰＳポリマそれぞれ１８０℃にて３時間、１ｍｍＨｇの減圧下で乾燥後、必要に応じて無機または有機の添加剤を加え、別々のエクストルーダーに供給し、無配向ポリフェニレンスルフィドフィルムと同様にして無配向シートを作成する。ついで、得られた無配向シートを種々の方法で二軸延伸、熱処理する。
【００６２】
延伸は、長手方向に９０℃〜１２０℃で３．０〜４．０倍の範囲で行うことが好ましい。本発明の場合、より好ましい延伸倍率は、３．０〜３．７であり、さらに好ましくは、３．０〜３．５倍である。本発明において、延伸倍率が３．０倍未満の場合、十分なフィルム平面性を有したポリフェニレンスルフィドフィルムを得られない場合があり、延伸倍率が４．０倍を超えると本発明の破断伸度を得られない場合がある。ついで、幅方向に９０℃〜１２０℃で２．５〜３．５倍に延伸することが好ましい。より好ましくは、２．７〜３．３倍であり、さらに好ましくは、２．８〜３．０倍である。本発明において、延伸倍率が２．５倍未満の場合、十分なフィルム平面性を有したポリフェニレンスルフィドフィルムを得られない場合があり、延伸倍率が３．５倍を超えると本発明の破断伸度を得られない場合がある。
【００６３】
熱処理は、１８０℃〜（ＰＰＳ積層シートの融点−１５℃）の範囲で、定長または１５％以下の制限収縮下に１〜６０秒間行うことが好ましい。本発明の場合、破断伸度を本発明の範囲とするために、熱処理温度は、２００℃〜（ＰＰＳ積層シートの融点−２５℃）がより好ましく、２２０℃〜（ＰＰＳ積層シートの融点−３５℃）がさらに好ましい。
【００６４】
次に無配向ポリフェニレンスルフィドフィルムと二軸配向ポリフェニレンスルフィドフィルムを積層する方法は、高温高圧下で両者を熱圧着する方法を用いることができる。熱圧着の条件は、温度１８０℃〜２７０℃、圧力１〜２０ｋｇ／ｃｍの条件であることが好ましい。温度が１８０℃未満であると接着力が十分に高められない場合があり、２７０℃を超えると、積層シートの平面性が急激に悪化し、機械特性が悪化する場合がある。一方、圧力が１ｋｇ／ｃｍ未満では熱圧着の温度を上げても接着性に乏しく、逆に圧力が２０ｋｇ／ｃｍを超えると、積層シートの平面性が悪化したり、無配向ポリフェニレンスルフィドが破断したりする場合がある。接着性、機械特性の観点からより好ましい熱圧着温度は、２００℃〜２５０℃の範囲であり、さらに好ましくは２２０℃〜２４０℃範囲である。一方、より好ましい熱圧着圧力は、３〜１５ｋｇ／ｃｍの範囲であり、さらに好ましくは、５〜１０ｋｇ／ｃｍの範囲であるがこれらに限定されるものではない。
【００６５】
（物性の測定方法ならびに効果の評価方法）
本発明で用いた特性値の測定法ならびに効果の評価方法は次の通りである。
【００６６】
（１）層間接着力
インストロンタイプの引張試験機（オリエンテック（株）製フィルム強伸度自動測定装置“テンシロンＡＭＦ／ＲＴＡ−１００”）を用いて、幅３０ｍｍ、試長間１００ｍｍ、引張り速度５０ｍｍ／分の条件で引っ張る。
【００６７】
（２）破断伸度
ＡＳＴＭ−Ｄ８８２に規定された次の方法に従って、インストロンタイプの引張試験機（オリエンテック（株）製フィルム強伸度自動測定装置“テンシロンＡＭＦ／ＲＴＡ−１００”）を用いて測定した。幅１０ｍｍの試料フィルムを、試長間１００ｍｍ、引張り速度２００ｍｍ／分の条件で引っ張る。測定は２５℃、６５％ＲＨの雰囲気下で行う。
【００６８】
（３）スロット加工性
モータスロット加工機（小田原エンジニアリング社製）を用い、２５０μｍ厚みの試料を、幅２４ｍｍ、長さ３９ｍｍのスロットに加工速度２ヶ／秒で加工し、目視でフィルム割れの発生したものを不良品とし、不良品発生率を次の基準で評価した。なお、加工個数は各試料１００個ずつとする。
【００６９】
◎：不良率が０％
○：不良率が０％を超え５％以下
△：不良率が５％を超え２０％
×：不良率が２０％を超える
（４）耐衝撃強度
ＡＳＴＭ−Ｄ−２５６に規定された方法に従って、２５℃の雰囲気下で測定を行った。
【実施例】
【００７０】
（実施例１）
（１）共重合ＰＰＳポリマの調製
オートクレーブに、１００モルの硫化ナトリウム９水塩、４５モルの水酸化ナトリウムおよび２５リットルのＮ−メチル−２−ピロリドン（以下ＮＭＰという）を仕込み、攪拌しながら徐々に２２０℃まで昇温して含有されている水分を蒸留により除去した。
【００７１】
脱水の終了した系内へ主成分モノマとして８６モル％のｐ−ジクロルベンゼン、副成分モノマとして１５モル％のｍ−ジクロルベンゼン、および０．２モル％の１，２，４−トリクロロベンゼンを５リットルのＮＭＰとともに添加し、１７０℃で窒素を３ｋｇ／ｃｍ２加圧封入後、昇温し、２６０℃にて４時間重合した。重合終了後冷却し、蒸留水中にポリマを沈殿させ、１５０メッシュ目開きを有する金網によって、小塊状ポリマを採取した。
【００７２】
このポリマを９０℃の蒸留水により５回洗浄した後、減圧下１２０℃にて乾燥して融点が２４０℃の白色粒子状の共重合ＰＰＳポリマを得た。
【００７３】
（２）ｐ−ＰＰＳポリマの調製
主成分モノマとしてｐ−ジクロルベンゼンを用いること以外はすべて（１）の共重合ＰＰＳポリマの製造と同様にしてｐ−ＰＰＳポリマを製造した。なお、該ｐ−ＰＰＳポリマの融点は２８５℃であった。
【００７４】
（３）無配向ポリフェニレンスルフィドフィルム（シート）の調製
上記（２）で得られたｐ−ＰＰＳポリマをそれぞれ１８０℃にて３時間、１ｍｍＨｇの減圧下で乾燥後エクストルーダーに供給し、３１０℃で溶融させ、金属繊維を用いた９５％カット孔径１０μｍフィルタで濾過したのち、４００ｍｍ幅、間隔１．０ｍｍの直線上リップを有するＴダイ型口金より吐出させた。このようにして押し出した溶融シートを、静電印加法により表面を２５℃に保った金属ドラム上で冷却密着固化させ、厚み５０μｍの無配向ポリフェニレンスルフィドシートを得た。
【００７５】
（４）二軸配向ポリフェニレンスルフィドフィルム（シート）の調製
上記（１）および（２）で得られた共重合ＰＰＳポリマおよびｐ−ＰＰＳポリマそれぞれ１８０℃にて３時間、１ｍｍＨｇの減圧下で乾燥後、平均粒径０．７μｍのシリカ微粒子粉末０．１ｗｔ％、ステアリン酸カルシウム０．０５ｗｔ％を（２）中に添加したのち、別々のエクストルーダーに供給し、３１０℃で溶融させ、金属繊維を用いた９５％カット孔径１０μｍフィルタで濾過し、口金上部にある積層装置でｐ−ＰＰＳポリマ／共重合ＰＰＳ（８９０μｍ／１６０μｍ）の２層積層となるように吐出量を調整し、無配向ポリフェニレンスルフィドシートの製造と同様にして厚み１，０５０μｍの無配向ＰＰＳシートを得る。ついで、加熱ロール群からなる長手方向延伸機に供給し、フィルム温度１０２℃で３．５倍に延伸し、続いてテンターを用いて幅方向に１０３℃で３．０倍延伸し、さらに２４０℃で１０秒間熱処理して、ｐ−ＰＰＳポリマ／共重合ＰＰＳ（８５μｍ／１５μｍ）の厚さ１００μｍの二軸配向ポリフェニレンスルフィドシートを得た。得られた二軸配向ポリフェニレンスルフィドシートのフィルム長手方向および幅方向の破断伸度は１００％／１５０％であった。
【００７６】
（５）積層体の作成
（３）で得られた無配向ポリフェニレンスルフィドシートと（４）で得られた二軸配向ポリフェニレンスルフィドシートを温度２４０℃、圧力１０ｋｇ／ｃｍのプレスロールで二軸配向ポリフェニレンスルフィド／共重合ポリフェニレンスルフィド／無配向ポリフェニレンスルフィド／共重合ポリフェニレンスルフィド／二軸配向ポリフェニレンスルフィドの構成になるように重ね合わせてラミネートした。
【００７７】
得られたポリフェニレンスルフィド積層シートの構成や特性についての測定、評価結果は、表１に示したとおりであり、このシートは層間接着性に優れ、スロット加工におけるフィルム割れのないものであった。
【００７８】
（実施例２）
実施例１で用いた二軸配向ポリフェニレンスルフィドシートの延伸倍率を３．５×３．３倍（長手方向×幅方向）と変更する以外は実施例１と同様にしてポリフェニレンスルフィド積層シートを作成した。二軸配向ポリフェニレンスルフィドシートのフィルム長手方向および幅方向の破断伸度は１００％／１３０％であった。
【００７９】
得られたポリフェニレンスルフィド積層シートの構成や特性についての測定、評価結果は、表１に示したとおりであり、このシートは層間接着性に優れ、スロット加工におけるフィルム割れの少ないものであった。
【００８０】
（実施例３）
実施例１で用いた二軸配向ポリフェニレンスルフィドシートの延伸倍率を３．５×３．５倍（長手方向×幅方向）と変更する以外は実施例１と同様にしてポリフェニレンスルフィド積層シートを作成した。二軸配向ポリフェニレンスルフィドシートのフィルム長手方向および幅方向の破断伸度は１００％／１００％であった。
【００８１】
得られたポリフェニレンスルフィド積層シートの構成や特性についての測定、評価結果は、表１に示したとおりであり、このシートは層間接着性に優れ、スロット加工におけるフィルム割れの少ないものであった。
【００８２】
（実施例４）
実施例１で用いた二軸配向ポリフェニレンスルフィドを共重合ＰＰＳ／ＰＰＳポリマ（１０μｍ／９０μｍ）とする以外は実施例１と同様にしてポリフェニレンスルフィド積層シートを作成した。
【００８３】
得られたポリフェニレンスルフィド積層シートの構成や特性についての測定、評価結果は、表１に示したとおりであり、このシートはスロット加工におけるフィルム割れの少ないものであった。
【００８４】
（実施例５）
実施例１で用いた二軸配向ポリフェニレンスルフィドを共重合ＰＰＳ／ｐ−ＰＰＳポリマ（５μｍ／９５μｍ）とする以外は実施例１と同様にしてポリフェニレンスルフィド積層シートを作成した。
【００８５】
得られたポリフェニレンスルフィド積層シートの構成や特性についての測定、評価結果は、表１に示したとおりであり、このシートはスロット加工におけるフィルム割れの少ないものであった。
【００８６】
（実施例６）
上記（１）および（２）で得られた共重合ＰＰＳポリマおよびｐ−ＰＰＳポリマそれぞれ１８０℃にて３時間、１ｍｍＨｇの減圧下で乾燥後、別々のエクストルーダーに供給し、３１０℃で溶融させ、金属繊維を用いた９５％カット孔径１０μｍフィルタで濾過したのち、口金上部にある積層装置で共重合ＰＰＳ／ｐ−ＰＰＳポリマ／共重合ＰＰＳ（１５μｍ／２０μｍ／１５μｍ）の３層積層とするように吐出量を調整し、４００ｍｍ幅、間隔１．０ｍｍの直線上リップを有するＴダイ型口金より吐出させた。このようにして押し出した溶融シートは、静電印加法により表面を２５℃に保った金属ドラム上で冷却密着固化させ、厚み５０μｍの無配向ポリフェニレンスルフィドシートを得た。
【００８７】
ついで、上記（２）で得られたｐ−ＰＰＳポリマのみを用いる以外は実施例１と同様にして厚み１００μｍの二軸配向ポリフェニレンスルフィドシートを得た。
【００８８】
上記で得られた無配向ポリフェニレンスルフィドシートと二軸配向ポリフェニレンスルフィドシートを実施例１と同様にラミネートしてポリフェニレンスルフィド積層シートを作成した。
【００８９】
得られたポリフェニレンスルフィド積層シートの構成や特性についての測定、評価結果は、表１に示したとおりであり、このシートはスロット加工におけるフィルム割れの少ないものであった。
【００９０】
（実施例７）
実施例６で得られた無配向ポリフェニレンスルフィドシートを共重合ＰＰＳ／ｐ−ＰＰＳポリマ／共重合ＰＰＳ（１０μｍ／３０μｍ／１０μｍ）とする以外は実施例６と同様にしてポリフェニレンスルフィド積層シートを作成した。
【００９１】
得られたポリフェニレンスルフィド積層シートの構成や特性についての測定、評価結果は、表１に示したとおりであり、このシートはスロット加工におけるフィルム割れの少ないものであった。
【００９２】
（実施例８）
実施例６で得られた無配向ポリフェニレンスルフィドシートを共重合ＰＰＳ／ｐ−ＰＰＳポリマ／共重合ＰＰＳ（５μｍ／４０μｍ／５μｍ）とする以外は実施例６と同様にしてポリフェニレンスルフィド積層シートを作成した。
【００９３】
得られたポリフェニレンスルフィド積層シートの構成や特性についての測定、評価結果は、表１に示したとおりであり、このシートはスロット加工におけるフィルム割れの少ないものであった。
【００９４】
（実施例９）
上記（１）および（２）で得られた共重合ＰＰＳポリマおよびｐ−ＰＰＳポリマをそれぞれ１８０℃にて３時間、１ｍｍＨｇの減圧下で乾燥後、共重合ＰＰＳポリマ６０ｗｔ％、ｐ−ＰＰＳポリマ４０ｗｔ％を４０ｍｍ孔径の押出機に供給し、３１０℃で溶融させ、金属繊維を用いた９５％カット孔径１０μｍフィルタで濾過したのち、４００ｍｍ幅、間隔１．０ｍｍの直線上リップを有するＴダイ型口金より吐出させた。このようにして押し出した溶融シートは、静電印加法により表面を２５℃に保った金属ドラム上で冷却密着固化させ、厚み５０μｍの無配向ポリフェニレンスルフィドシートを得た。
【００９５】
ついで、上記で得られた無配向ポリフェニレンスルフィドシートを用いる以外は実施例６と同様にしてポリフェニレンスルフィド積層シートを作成した。
【００９６】
得られたポリフェニレンスルフィド積層シートの構成や特性についての測定、評価結果は、表１に示したとおりであり、このシートはスロット加工におけるフィルム割れの少ないものであった。
【００９７】
（実施例１０）
実施例１で用いた共重合ＰＰＳポリマのｐ−ジクロルベンゼンおよびｍ−ジクロルベンゼンの添加量を、ｐ−ジクロルベンゼン９１モル％、ｍ−ジクロルベンゼン１０モル％とする以外は実施例１と同様にしてポリフェニレンスルフィド積層シートを作成した。得られた共重合ＰＰＳポリマの融点は２５３℃であった。
【００９８】
得られたポリフェニレンスルフィド積層シートの構成や特性についての測定、評価結果は、表１に示したとおりであり、このシートはスロット加工におけるフィルム割れの少ないものであった。
【００９９】
（比較例１）
実施例１で用いた二軸配向ポリフェニレンスルフィドシートの延伸倍率を４．０×３．８倍（長手方向×幅方向）と変更する以外は実施例１と同様にしてポリフェニレンスルフィド積層シートを作成した。二軸配向ポリフェニレンスルフィドシートの破断伸度は５０％であった。
【０１００】
得られたポリフェニレンスルフィド積層シートの構成や特性についての測定、評価結果は、表１に示したとおりであり、このシートは層間接着性に優れているが、積層シートの破断伸度が低く、スロット加工においてフィルム割れが多発した。
【０１０１】
（比較例２）
実施例１でｐ−ＰＰＳポリマのみを用いる以外は実施例１と同様にして二軸配向ポリフェニレンスルフィドシートを作成し、実施例１と同様にしてポリフェニレンスルフィド積層シートを作成した。
【０１０２】
得られたポリフェニレンスルフィド積層シートの構成や特性についての測定、評価結果は、表１に示したとおりであり、このシートは層間接着性に乏しく、破断伸度測定中に層間剥離が起こり、スロット加工においてフィルム割れが多発した。
【０１０３】
（比較例３）
実施例１と同様にして２５０μｍの無配向ポリフェニレンスルフィド単膜シートを作成した。
【０１０４】
得られた無配向ポリフェニレンスルフィドシートの構成や特性ついての測定、評価結果は、表１に示したとおりであり、このシートは破断伸度が低く、スロット加工において、シートの腰がないため、スロット挿入加工で挫屈し、スロット加工性の評価ができなかった。
【０１０５】
【表１】
2006198783.tif 000016